(57)【要約】【課題】ポリハロゲン化亜鉛フタロシアニン化合物のもつ光学特性（緑色の色みの良さや高い光の透過性）を効果的に発揮させ、さらにその微粒子の分散体中での２次凝集を抑制して、カラーフィルタの良好な緑（Ｇ）画素の色材として特に適した顔料分散体を提供する。【解決手段】特定の構造を有するポリハロゲン化亜鉛フタロシアニン化合物からなる顔料微粒子を媒体中に含有するポリハロゲン化亜鉛フタロシアニン顔料分散体であって、所定の測定方法で測定し算定されたコントラストの値が４０，０００以上であることを特徴とする顔料分散体。【選択図】なし【特許請求の範囲】
【請求項１】
下記一般式（１）で表される化合物からなる顔料微粒子を媒体中に含有する顔料分散体であって、下記コントラストの値が４０，０００以上であることを特徴とする顔料分散体。
【化１】
2011068837.tif 000009
（式中、Ｘ１〜Ｘ１６のうちの任意の８〜１６か所はフッ素原子、塩素原子、臭素原子、又はヨウ素原子を表し、残りは水素原子を表す。Ｘ１〜Ｘ１６のうちのフッ素原子、塩素原子、臭素原子、又はヨウ素原子で表されるものは、すべて同一の原子であってもよいし異なった原子であってもよい。Ｙはフッ素原子、塩素原子、臭素原子、ヨウ素原子、又は酸素原子を表し、ｍは０〜２の整数を表す。）
［コントラストの値：ガラス基板上に厚みが２μｍになるように顔料濃度１５質量％の分散体を塗布したサンプルを２枚の偏光板の間に置き、３波長冷陰極管光源からの偏光軸が平行のときの透過光量（Ｔａ）と垂直のときとの透過光量（Ｔｂ）とを測定し、前記平行透過光量（Ｔａ）を垂直透過光量（Ｔｂ）で除した値（Ｔａ／Ｔｂ）。］
【請求項２】
前記顔料微粒子の一次粒子の平均粒径が１０ｎｍ以上５０ｎｍ以下でありかつ粒度分布２０%以下であり、該一次粒子が凝集してできた二次粒子が平均粒径１０ｎｍ以上７０ｎｍ以下かつ粒度分布３０％以下であることを特徴とする請求項１に記載の顔料分散体。
【請求項３】
前記一般式（１）で表される化合物を良溶媒に溶解した溶液と、前記顔料の貧溶媒とを混合し、その混合液中で生成させた顔料微粒子を含有することを特徴とする請求項１または２に記載の顔料分散体。
【請求項４】
前記顔料微粒子を生成させた混合液を一度濃縮し、再度分散させて調製することを特徴とする請求項３に記載の顔料分散体。
【請求項５】
カラーフィルタ用の色材である請求項１〜４のいずれか１項に記載の顔料分散体。
【請求項６】
請求項５に記載の顔料分散体を含有することを特徴とするカラーフィルタ用着色レジスト組成物。
【請求項７】
下記一般式（１）で表される顔料化合物を良溶媒に溶解した顔料溶液と、前記顔料に対して貧溶媒となる溶媒とを混合し、その混合液中に顔料微粒子を生成させ、前記顔料化合物の分散体を調製する工程と、得られた顔料分散体を一度濃縮し、再度分散させる工程とを有することを特徴とする、顔料分散体の製造方法。
【化２】
2011068837.tif 000010
（式中、Ｘ１〜Ｘ１６のうちの任意の８〜１６か所はフッ素原子、塩素原子、臭素原子、又はヨウ素原子を表し、残りは水素原子を表す。Ｘ１〜Ｘ１６のうちのフッ素原子、塩素原子、臭素原子、又はヨウ素原子で表されるものは、すべて同一の原子であってもよいし異なった原子であってもよい。Ｙはフッ素原子、塩素原子、臭素原子、ヨウ素原子、又は酸素原子を表し、ｍは０〜２の整数を表す。）
【発明の詳細な説明】
【技術分野】
【０００１】
本発明は、カラーフィルタに用いられる緑色の色材として特に適した顔料分散体に関する。
【背景技術】
【０００２】
近年、液晶ディスプレイの大画面化及び高精細化の技術開発が進み、その用途はノートパソコン用ディスプレイからデスクトップパソコン用モニター、さらにはテレビモニターにまで大幅に拡大されてきている。かかる状況にあって、液晶ディスプレイ等に使用するカラーフィルタとして、高い色純度をもつものが求められている。特に高品位の画像表示を可能にする高精細ディスプレイにおいて、この要求特性を満足することが重要になる。カラーフィルタを通過した光がその各画素の色に着色され、それらの色の光を合成してカラー画像を形成する。したがって、これを可能にする所定のＲＧＢの三色で極めて純度の高い画素をもつカラーフィルタが望まれる。
【０００３】
なかでも緑（Ｇ）画素用の着色顔料として、これまで、銅フタロシアニン化合物からなるピグメントグリーン３６（C.I.Pigment  Green36）（以下、単にＰＧ３６ということがある。）が主に用いられてきたが、やや色味の良さと透過度に劣り、これを改善する色材の開発が進められてきた。これらの点を克服しうる顔料として、最近、ポリハロゲン化亜鉛フタロシアニンからなるピグメントグリーン５８（C.I.Pigment  Green58）（以下、単にＰＧ５８ということがある。）が開発され、これをカラーフィルタ用の色材として用いることが提案されている（特許文献１〜３参照）。
【先行技術文献】
【特許文献】
【０００４】
【特許文献１】特開２００８−１２２４７８号公報
【特許文献２】特開２００７−２８４５９０号公報
【特許文献３】特開２００６−２８４６９１号公報
【発明の概要】
【発明が解決しようとする課題】
【０００５】
しかし本発明らが追試を行った結果によれば、ＰＧ５８は従来のＰＧ３６に対して凝集力が強いため分散体としたときに良好な分散状態を実現し維持することが困難であることが分かってきた。そのため、上述したようなＰＧ５８がもつ特性によりカラーフィルタの画素としたときの色味の良さや高い透過性が得られたとしても、その他のコントラストや均質性等といった点で劣る場合がある。
本発明は上記の点に鑑み、ポリハロゲン化亜鉛フタロシアニン化合物のもつ光学特性を効果的に発揮させ、さらにその微粒子の分散体中での２次凝集を抑制して、カラーフィルタの良好な緑（Ｇ）画素の色材として特に適した顔料分散体及びこれを用いたレジスト組成物の提供を目的とする。また、上記のポリハロゲン化亜鉛フタロシアニン化合物の顔料分散体の製造に適した製造方法の提供を目的とする。
【課題を解決するための手段】
【０００６】
上記の課題は下記の手段によって解決された。
（１）下記一般式（１）で表される化合物からなる顔料微粒子を媒体中に含有する顔料分散体であって、下記コントラストの値が４０，０００以上であることを特徴とする顔料分散体。
【化１】
2011068837.tif 000002
（式中、Ｘ１〜Ｘ１６のうちの任意の８〜１６か所はフッ素原子、塩素原子、臭素原子、又はヨウ素原子を表し、残りは水素原子を表す。Ｘ１〜Ｘ１６のうちのフッ素原子、塩素原子、臭素原子、又はヨウ素原子で表されるものは、すべて同一の原子であってもよいし異なった原子であってもよい。Ｙはフッ素原子、塩素原子、臭素原子、ヨウ素原子、又は酸素原子を表し、ｍは０〜２の整数を表す。）
［コントラストの値：ガラス基板上に厚みが２μｍになるように顔料濃度１５質量％の分散体を塗布したサンプルを２枚の偏光板の間に置き、３波長冷陰極管光源からの偏光軸が平行のときの透過光量（Ｔａ）と垂直のときとの透過光量（Ｔｂ）とを測定し、前記平行透過光量（Ｔａ）を垂直透過光量（Ｔｂ）で除した値（Ｔａ／Ｔｂ）。］
（２）前記顔料微粒子の一次粒子の平均粒径が１０ｎｍ以上５０ｎｍ以下でありかつ粒度分布２０%以下であり、該一次粒子が凝集してできた二次粒子が平均粒径１０ｎｍ以上７０ｎｍ以下かつ粒度分布３０％以下であることを特徴とする（１）に記載の顔料分散体。
（３）前記一般式（１）で表される化合物を良溶媒に溶解した溶液と、前記顔料の貧溶媒とを混合し、その混合液中で生成させた顔料微粒子を含有することを特徴とする（１）または（２）に記載の顔料分散体。
（４）前記顔料微粒子を生成させた混合液を一度濃縮し、再度分散させて調製することを特徴とする（３）に記載の顔料分散体。
（５）カラーフィルタ用の色材である（１）〜（４）のいずれか１項に記載の顔料分散体。
（６）（５）に記載の顔料分散体を含有することを特徴とするカラーフィルタ用着色レジスト組成物。
（７）下記一般式（１）で表される顔料化合物を良溶媒に溶解した顔料溶液と、前記顔料に対して貧溶媒となる溶媒とを混合し、その混合液中に顔料微粒子を生成させ、前記顔料化合物の分散体を調製する工程と、得られた顔料分散体を一度濃縮し、再度分散させる工程とを有することを特徴とする、顔料分散体の製造方法。
【化２】
2011068837.tif 000003
（式中、Ｘ１〜Ｘ１６のうちの任意の８〜１６か所はフッ素原子、塩素原子、臭素原子、又はヨウ素原子を表し、残りは水素原子を表す。Ｘ１〜Ｘ１６のうちのフッ素原子、塩素原子、臭素原子、又はヨウ素原子で表されるものは、すべて同一の原子であってもよいし異なった原子であってもよい。Ｙはフッ素原子、塩素原子、臭素原子、ヨウ素原子、又は酸素原子を表し、ｍは０〜２の整数を表す。）
【発明の効果】
【０００７】
本発明の顔料分散体およびこれを用いたレジスト組成物は、ポリハロゲン化亜鉛フタロシアニン化合物の微粒子を用いた分散体としてこれまでにない高いコントラストの値を有し、さらに分散体中での２次凝集が抑制され、しかも、該分散体ないしレジスト組成物を用いることにより、該化合物がもつ良好な緑色の色味と光の透過性を実現して、必要によりむらが無く高品位のカラーフィルタにおける緑（Ｇ）画素を作製することができるという優れた作用効果を奏する。また、本発明の製造方法によれば、上記のポリハロゲン化亜鉛フタロシアニン化合物の顔料分散体を好適に製造することができる。
【図面の簡単な説明】
【０００８】
【図１】二次粒子の平均粒径を測定する動的光散乱測定装置の構成を概略的に示す。
【発明を実施するための形態】
【０００９】
本発明の顔料分散体はコントラストの値４００００以上という高いコントラストの値を示す。上述のように新たに開発された緑色顔料であるＰＧ５８は凝集力が強いため、その粒径を小さくしたときなど、分散させることが難しいことがある。そして、その二次凝集体が大きくなればその分散液を用いて実現されるコントラストの値は低くなり、カラーフィルタの画素における性能も低下する。これを強力な分散機等でいわば無理やり分散させても、やはり二次凝集体が複数の粒径分布をもつ多分散状態になるなどして良好な分散状態を保つことは難しい。そのように多分散状態になり、たとえば時間が経つとともに局所的にチキソトロピー性を発現するようになると、その分散液を用いて着色膜を作製した場合、塗布むらが生じてしまうこととなる。
本発明の好ましい実施形態においては、ビルドアップ法で作製した単分散かつ微小なポリハロゲン化亜鉛フタロシアニン化合物からなる微粒子を用いることにより、上記のような該化合物に特有の問題点を克服し、分散しやすく、経時によって塗布むらの出にくい安定な分散体を作製することが可能である。その分散体を、製法等によらず最も的確に特定して表すのが本発明における上記コントラストの値であり、本発明の分散体はこのコントラストの値を有することを特徴とする。なお、本発明において分散体のコントラストの値は下記の測定方法で測定した値をいう。
【００１０】
［コントラストの測定方法］
顔料濃度１５質量％の顔料分散体をガラス基板上に厚みが２μｍになるように塗布し、サンプルを作製する。バックライトユニットとして３波長冷陰極管光源（東芝ライテック（株）社製  商品名：ＦＷＬ１８ＥＸ−Ｎ（商品名））に拡散板を設置したものを用い、２枚の偏光板（（株）サンリツ社製の偏光板  商品名：ＨＬＣ２−２５１８（商品名））の間にこのサンプルを置き、偏光軸が平行のときと、垂直のときとの透過光量を測定し、その比によりコントラストを求める（「１９９０年第７回色彩光学コンファレンス、５１２色表示１０．４”サイズＴＦＴ−ＬＣＤ用カラーフィルタ、植木、小関、福永、山中」等参照。）。
【００１１】
［色差の測定方法］
色度の測定には色彩輝度計（（株）トプコン社製ＢＭ−５）を用いる。２枚の偏光板、サンプル、色彩輝度計の設置位置は、バックライトから１３ｍｍの位置に偏光板を、４０ｍｍ〜６０ｍｍの位置に直径１１ｍｍ長さ２０ｍｍの円筒を設置し、この中を透過した光を、６５ｍｍの位置に設置した測定サンプルに照射し、透過した光を、１００ｍｍの位置に設置した偏光板を通して、４００ｍｍの位置に設置した色彩輝度計で測定する。色彩輝度計の測定角は２°に設定する。バックライトの光量は、サンプルを設置しない状態で、２枚の偏光板をパラレルニコルに設置したときの輝度が１２８０ｃｄ／ｍ２になるように設定する。
【００１２】
（一般式（１）で表される化合物について）
本発明の分散体を前記一般式（１）で表される化合物からなる微粒子を有する。該化合物はポリハロゲン化亜鉛フタロシアニン化合物にあたり、従来の銅フタロシアニン系の顔料と比較して着色力が高い。そのため、カラーフィルタの画素を形成するときなどの緑色感光性樹脂組成物中の顔料濃度を減らすことができ好ましく、また特に色純度、色濃度、および透明性の点で優れている。
【００１３】
Ｘ１〜Ｘ１６は、芳香環に置換されたハロゲン原子として、その８〜１６個のフッ素、塩素、臭素、またはヨウ素原子を有し、残りは水素原子であるが、臭素原子を８個以上、かつ塩素を１個以上有することが好ましい。中でも臭素原子を１２個以上、かつ塩素原子を２個以上有するものは、透明性の高い緑色を有し、カラーフィルタ用の緑色着色剤に適している。本発明に用いるフタロシアニンは、例えば特開２００３−１６１８２号公報に記載の方法により製造することができる。
【００１４】
また、色純度の高いカラーフィルタを作製するために、本発明の分散体に黄色顔料をさらに含有させることが好ましい。該黄色顔料としては、アゾ顔料、イソインドリン顔料、キノフタロン顔料、金属アゾ錯体顔料などが好ましく、これらの黄色顔料は、単独で用いることもでき、２種以上を混合して用いることもできる。これらの中でもキノフタロン系顔料及び金属アゾ錯体顔料から選択される少なくとも一種が好ましく、具体的には、Ｃ．Ｉ．ピグメントイエロー８３、Ｃ．Ｉ．ピグメントイエロー１２８、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１８０、Ｃ．Ｉ．ピグメントイエロー１８５等が挙げられ、Ｃ．Ｉ．ピグメントイエロー１３８、Ｃ．Ｉ．ピグメントイエロー１３９、Ｃ．Ｉ．ピグメントイエロー１５０が特に好ましい。
【００１５】
本発明の分散体は更にその他の顔料を併用してもよく、該顔料の具体例として、特開２００５−１７７１６号公報［００３８］〜［００４０］に記載の色材や、特開２００５−３６１４４７号公報［００６８］〜［００７２］に記載の顔料や、特開２００５−１７５２１号公報［００８０］〜［００８８］に記載の着色剤を好適に用いることができる。
【００１６】
本発明において一般式（１）で表される化合物からなる顔料微粒子の含有量は特に限定されないが、後述する再沈法により生成させた直後であれば０．１〜１０質量％であることが実際的である。一方、分散媒体を切り替えてカラーフィルタの画素形成用の分散体とするときには５〜３０質量％とすることが好ましく、８〜２０質量％とすることがより好ましい。カラーフィルタ用の色材としての分散体中の全固形分に対する顔料の含有量としては３０〜６０質量％の範囲内であることが好ましく、３３〜６０質量％の範囲内であることが更に好ましく、３５〜５０質量％の範囲内であることが特に好ましい。顔料の含有量が前記範囲内であることにより、良好な色度と高い色純度とを有するグリーン（Ｇ）の画素を作製することができる。
【００１７】
（顔料微粒子）
本発明の分散体に含有される一般式（１）で表される化合物からなる顔料微粒子の一次粒子の平均粒径は１０ｎｍ以上５０ｎｍ以下であることが好ましく、該一次粒子が凝集してできた二次粒子が平均粒径１０ｎｍ以上７０ｎｍ以下かつ粒度分布３０％以下であることがさらに好ましい。上記のとおり特定の顔料種の微粒子において二次粒子の平均粒径を上記の範囲とすることにより、高透過率の分散体を作製でき、その結果コントラストを高めることができる。また、その二次次粒子の粒度分布を上記上限値以下とすることにより、少ない分散剤量で二次粒子の表面を被覆でき、低粘度かつ高安定性の分散体を作製できる。さらに、その顔料微粒子の一次粒子の平均粒径を上記の範囲とすることにより、つまり一次粒子をナノメートルオーダーの微細なものとすることにより、上記二次粒子径を微小にすることができる。以下に、一次粒子の粒径に関する測定及び二次粒子の粒径に関する測定の詳細を示す。
【００１８】
○  一次粒子の粒径に関する測定について
上記一次粒子の平均粒径とは、特に断らない限り電子顕微鏡（日本電子社製、ＪＥＭ−１２００ＥＸ（商品名））で観察撮影した写真画像を用い、粒子の投影像を同面積の円としたときの円相当直径により評価する。このようにして２００個の粒子において円相当直径を算定しその数平均を一次粒子の平均粒径とする。本発明の分散体においては、一般式（１）で表される化合物からなる微粒子の一次粒子の平均粒径が上記の範囲であることが好ましく、１０ｎｍ〜５０ｎｍであることがより好ましく、１０ｎｍ〜２０ｎｍであることが特に好ましい。
【００１９】
上記一次粒子の粒度分布は５０％以下であることが好ましく、３０％以下であることがより好ましく、２０％以下であることが特に好ましい。この範囲外の粒度分布では二次粒子の粒度分布が大きくなり、分散体が高粘度化・安定性悪化する。
【００２０】
○  二次粒子の粒径に関する測定について
本発明において、二次粒子の粒径に関する測定は特に断らない限り、顔料濃度１５重量％の分散体をマッハツェンダー型干渉計と低コヒーレンス光源とを有する動的光散乱測定装置を用いて測定する。具体的には、前記低コヒーレンス光源から発せられた光を二つに分割する手段と、前記分割された光の一方は参照光とされ、他方が粒子を含有する媒体を介して散乱光とされ、前記両光を結合する手段とを有する動的光散乱測定装置により測定することが好ましい。
【００２１】
図１は、マッハツェンダー型の干渉計を用いた本発明の動的光散乱測定装置の一実施態様を概略的に示す装置構成図である。この動的光散乱測定装置１０の光源には、低コヒーレンス光源（ＳＬＤ；Ｓｕｐｅｒ  Ｌｕｍｉｎｅｓｃｅｎｔ  Ｄｉｏｄｅ）１を用いている。Ｆ１，Ｆ２，Ｆ３，Ｆ４，Ｆ５，Ｆ６，Ｆ７は光ファイバ（光伝播路）である。３は光カプラー（光分岐機構）である。６ａ，６ｂ，６ｃはコリメーターレンズ（光伝播経路におけるファイバ中と空気中との接合器）である。７は位相変調器（変調器）である。２はサーキュレーター（光ファイバＦ３から来た光を光ファイバＦ４に抜き、光ファイバＦ４から入った光を光ファイバＦ６へ導く。光路変換機）である。１２は対物レンズ（集光機）である。Ｓは媒体ｓ２中に粒子ｓ１を含有する散乱媒体試料である。４は光カプラー（光結合機構）である。５はバランス検出器（検出器）である。ＣはＢＮＣケーブル（電気ケーブル）である。８はＡ／Ｄボード（電気信号読取部）である。９はＰＣ（データ処理、解析部）である。
【００２２】
本実施態様において採用されるＳＬＤ光源１の光の波長は特に限定されないが、例えば０．１２５〜２μｍであることが好ましく、０．２５０〜１．５μｍであることがより好ましい。Ｆ１〜Ｆ７は光ファイバに代え例えば空間伝播にする手法を用いてもよい。光カプラー３の分岐比は測定対象に応じて変えることが可能である。コリメーターレンズ６ａ，６ｂ，変調器７からなる変調部１７は空間に出して変調を行っても、ファイバ中で変調させる機構としてもよい。あるいは、変調部１７を他方の光路において採用されるサーキュレーター２，光ファイバＦ４，対物レンズ１２からなる構造にして、試料（散乱媒体）Ｓを振動可能なミラーに替えて変調をかけることも可能である。対物レンズ１２は測定系に応じて変更することが可能である。粒径が大きければ対物レンズを用いなくてよい。光ファイバＦ２から光ファイバＦ５の間に減衰器を介在させて光量を調整するということも必要により考慮される。Ａ／Ｄボード８，ＰＣ９はスペクトルアナライザ等でも代用可能である。サーキュレーター２としては１：１のカプラーを使うことができ、入射光路と出射光路を分ける等の対応も可能である。
【００２３】
低コヒーレンス光源１の光は、光ファイバＦ１を伝搬後、光カプラー３に入射され、光カプラー３で２つの光に分割される。分割された一方の光は、光ファイバＦ２を通してコリメーターレンズ６ａで平行光線にされ、位相変調器７を通り、コリメーターレンズ６ｂにより光ファイバＦ５に入り、光ファイバＦ５を通って光カプラー−４に到達する。この光を「参照光」という。光カプラー３から光カプラー４までの片道の光路長をｄｒｅｆとすると、参照光の光路は光路長ｄｒｅｆとなる。
【００２４】
光カプラー３で分割された他方の光は、光ファイバＦ３を通り、サーキュレーター２により光ファイバＦ４を通り、コリメータ６ｃで平行光線にされ、集光器１２によって試料セル中の散乱媒体Ｓに入射される。散乱媒質からの後方散乱光は、再び集光器１２、コリメーターレンズ６ｃ、光ファイバＦ４を通って、サーキュレーター２により光ファイバＦ６を通り、光カプラー４に入射される。この光を「散乱光」という。光カプラー３から散乱媒体Ｓ内で散乱が起きた箇所までの光路長ｄ1（散乱媒体のどこまでかは測定する条件や対象によって定義すればよく、例えば集光位置までに定めることができる。）と、散乱媒体Ｓ内で散乱が起きた箇所から光カプラー４までの光路長ｄ2との合計をｄｓｃａと定義すると、散乱光の光路は光路長ｄｓｃａ=ｄ1＋ｄ2となる。
【００２５】
光カプラー４に入射された前記参照光と散乱光は、光ファイバＦ７を通って、受光ダイオード（ＰＤ；Ｐｈｏｔｏ  Ｄｅｔｅｃｔｏｒ）５に入射され、この電気変換信号がＢＮＣケーブルＣを通り、Ａ／Ｄボード８を介してパソコン９上で光の干渉強度のパワースペクトルを出力する。このスペクトルを「ヘテロダインスペクトル」という。これに対して、参照光の光路を遮断して、散乱光のみの強度を検出して得られるパワースペクトルを「ホモダインスペクトル」という。これら一連の測定及び計算に係る低コヒーレンス光源のコヒーレンス関数、干渉光強度のパワースペクトル、散乱光スペクトル等の詳細については、特開２００５−１２１６００号公報を参照することができる。
【００２６】
本発明の測定装置及び測定方法の実施形態は、前記実施形態に限定されるものではない。例えば、光ファイバを用いた干渉計以外で、空間伝播型の干渉計を用いることもできる。その他、種々の変更を施すことが可能である。
【００２７】
本発明の分散体において二次粒子の平均粒径は上記の範囲であることが好ましく、１０〜７０ｎｍであることがより好ましく、１０〜３０ｎｍであることが特に好ましい。本発明の分散体においては、さらに二次粒子の粒度分布が０〜３０％であることが好ましく、０〜２０％であることがより好ましい。
【００２８】
本発明において顔料微粒子は１種の顔料からなるものでも２種以上の顔料からなるものであってもよい。また、顔料微粒子が顔料以外の剤を含有していてもよく、例えば後述する分散剤等を顔料微粒集中に取り込んで顔料複合微粒子となっていてもよい。再沈法によればこのような分子レベルでの微粒子形成を可能とするため好ましい。なお、本発明において一般式（１）で表される化合物からなる微粒子というとき、本発明の作用効果を奏する範囲で上述のようにその他の顔料や剤を微粒子中に含有していてもよいことを意味する。
【００２９】
＜顔料分散剤＞
本発明の分散体は、アミノ基を含有する顔料分散剤を併用することが好ましく、これにより分散性能が高く、少量で効果を発揮させることができる。つまり、本発明に係るハロゲン化金属フタロシアニンとアミノ基を含有する顔料分散剤とを併用することで、分散体中の顔料及び顔料分散剤の量を減らすことができ、それにより塗布液の設計の自由度が増す。さらに、顔料濃度が低くなると、画像のキレ（パターンの直線性）及びカバーフィルムの密着性が改善される。前記アミノ基を含有する顔料分散剤としては、下記一般式（２）又は（３）で表される化合物が好ましい。
【００３０】
【化３】
2011068837.tif 000004
【００３１】
式中、Ａは水素原子、置換基を有していてもよいアルキル基若しくはアラルキル基、又は色素残基を表し、Ｚ１、Ｚ２、及びＺ３はそれぞれ独立して、単結合、−ＮＲ１０−、−Ｏ−、−Ｓ−、−ＣＯ２−、−ＣＯＮＨ−、−ＳＯ２ＮＨ−を表す。また、Ｒ１０は水素原子又はアルキル基を表し、Ｒ１及びＲ２はそれぞれ独立してエ−テル結合を有していてもよいアルキレン基を表し、Ｒ３〜Ｒ６はそれぞれ独立して、水素原子又は置換基を有していてもよいアルキル基若しくはアラルキル基を表し、Ｒ３とＲ４、Ｒ５とＲ６はそれぞれ互いに結合して窒素原子を含む５乃至６員の飽和環を形成していてもよく、この飽和環はさらに酸素原子、硫黄原子及び窒素原子から選択される原子を含んでいてもよい。
【００３２】
式中、Ａは水素原子、置換基を有していてもよいアルキル基若しくはアラルキル基、又は色素残基を表す。前記アルキル基は、無置換でも置換基を有していてもよく、総炭素数が１〜２０のアルキル基が好ましい。また前記置換基としては、水酸基、アルコキシ基、ハロゲン原子、アルキロイルオキシ基、等が好ましく挙げられる。具体的には、例えば、メチル基、エチル基、ｎ−ブチル基、２−エチルヘキシル基、オクタデシル基、２−（２’−メトキシエトキシ）エトキシ基、等が挙げられる。
【００３３】
また、前記アラルキル基は、無置換でも置換基を有していてもよく、総炭素数が７〜１５のアラルキル基が好ましい。前記置換基としては、水酸基、アルコキシ基、ハロゲン原子、アルキロイルオキシ基、等が好ましく挙げられる。具体的には、例えば、ベンジル基等が挙げられる。また、前記色素残基は、色素を構成する分子から水素原子を１個取り除いた残りの部分からなる基をいい、例えば下記式（Ａ１）で表される色素残基等が挙げられる。
【００３４】
【化４】
2011068837.tif 000005
【００３５】
式（Ａ１）中、＃はフェニル基から水素原子が１個取り除かれていることを表す。中でもＡとしては、総炭素数１〜１０の置換基を有していてもよいアルキル基若しくはアラルキル基又は色素残基であることが好ましく、色素残基であることがより好ましく、アゾ色素残基であることが特に好ましい。
【００３６】
Ｚ１、Ｚ２、及びＺ３においてＲ１０で表されるアルキル基としては、総炭素数が１〜８のアルキル基が好ましく、例えばメチル基、ｎ−ブチル基等を挙げることができる。中でも、Ｚ１、Ｚ２、及びＺ３として、−ＮＲ１０−、−Ｏ−又は−ＣＯＮＨ−であることが好ましく、−ＮＨ−又は−ＣＯＮＨ−であることがより好ましい。
【００３７】
また、Ｒ１及びＲ２としては例えば、エチレン基、プロピレン基、エチレンオキシエチレン基等が好適に挙げられる。中でも、総炭素数が１〜１０のエ−テル結合を有していてもよいアルキレン基が好ましく、総炭素数が１〜６のアルキレン基がより好ましい。
【００３８】
Ｒ３〜Ｒ６において、アルキル基としては総炭素数が１〜８のアルキル基が好ましく、例えば、メチル基、エチル基、ｎ−オクチル基等が好ましく挙げられる。また、アラルキル基としては、総炭素数が７〜１２のアラルキル基が好ましく、例えば、ベンジル基等が好ましく挙げられる。前記置換基としては、水酸基、アルコキシ基、ハロゲン原子、アルキロイルオキシ基、等が好ましく挙げられる。中でも、Ｒ３〜Ｒ６は、総炭素数が１〜６のアルキル基であることが好ましく、Ｒ３とＲ４、Ｒ５とＲ６がそれぞれ互いに結合して窒素原子を含む５乃至６員の飽和環（例えば、ピロリジン環、ピペリジン環、ピペラジン環、モルホリン環等）を形成することもまた好ましく、総炭素数が１〜３のアルキル基（例えば、メチル基、エチル基、プロピル基等）であることがより好ましい。
【００３９】
上記のうち、一般式（２）で表される化合物としては、Ａがアゾ色素残基であって、Ｚ１、Ｚ２、及びＺ３が−ＣＯＮＨ−であって、Ｒ１及びＲ２が総炭素数１〜４のアルキレン基であって、Ｒ３〜Ｒ６が総炭素数１〜４のアルキル基であることが特に好ましい。
また、一般式（３）で表される化合物としては、Ａがアゾ色素残基であって、Ｚ１、Ｚ２、及びＺ３が−ＮＨ−であって、Ｒ１及びＲ２が炭素数１〜４のアルキレン基であって、Ｒ３〜Ｒ６が総炭素数１〜４のアルキル基であることが特に好ましい。その具体例を以下に示す。
【００４０】
【化５】
2011068837.tif 000006
【００４１】
本発明の分散体において顔料分散剤の含有量としては特に限定されないが、顔料に対して含有量が５質量％以上３０質量％以下の範囲内であることが好ましい。顔料分散剤の含有量が前記範囲内であることにより、直線性に優れたパターンを形成することができる。また、本発明の分散体において上記組み合わせて用いることが好ましい分散剤は、後述する再沈法により微粒子を生成させる際に共存させることが好ましく、さらに、良溶媒もしくは貧溶媒に含有させておくことがより好ましく、良溶媒側に含有させておくことが特に好ましい。
【００４２】
＜再沈法＞
本発明分散体に含まれる一般式（１）で表される化合物からなる顔料微粒子は、良溶媒（第１溶媒）に該顔料を溶解させた溶液を貧溶媒（第２溶媒）と接触させて、顔料の微粒子を生成させたものであることが好ましい。このとき顔料を溶解させる良溶媒と貧溶媒との相溶性は、良溶媒の貧溶媒に対する溶解量が３０質量％以上であることが好ましく、５０質量％以上であることがより好ましい。良溶媒の貧溶媒に対する溶解量に特に上限はないが、任意の割合で混じり合うことが実際的である。
【００４３】
○良溶媒
良溶媒としては、特に限定されないが、有機酸（例えば、ギ酸、ジクロロ酢酸、メタンスルホン酸等）、有機塩基（例えば、ジアザビシクロウンデセン（ＤＢＵ）、テトラブチルアンモニウムヒドロキサイド、ナトリウムメトキシド等）、水系溶媒（例えば、水、または塩酸、水酸化ナトリウム水溶液）、アルコール系溶媒（例えば、メタノール、エタノール、ｎ−プロパノール等）、ケトン系溶媒（例えば、メチルエチルケトン、メチルイソブチルケトン、シクロヘキサノン等）、エーテル系溶媒（例えば、テトラヒドロフラン、プロピレングリコールモノメチルエーテル、プロピレングリコールモノメチルエーテルアセテート等）、スルホキシド系溶媒（例えば、ジメチルスルホキシド、ヘキサメチレンスルホキシド、スルホラン等）、エステル系溶媒（例えば、酢酸エチル、酢酸−ｎ−ブチル、乳酸エチル等）、アミド系溶媒（例えば、Ｎ，Ｎ−ジメチルホルムアミド、１−メチル−２−ピロリドン等）、芳香族炭化水素系溶媒（例えば、トルエン、キシレン等）、脂肪族炭化水素系溶媒（例えば、オクタン等）、ニトリル系溶媒（例えば、アセトニトリル等）、ハロゲン系溶媒（例えば、四塩化炭素、ジクロロメタン等）、イオン性液体（例えば、１−エチル−３−メチルイミダゾリウムテトラフルオロボレート等）、二硫化炭素溶媒、またはこれらの混合物などが好適に挙げられる。
【００４４】
これらの中でも、有機酸、有機塩基、水系溶媒、アルコール系溶媒、ケトン系溶媒、エーテル系溶媒、スルホキシド系溶媒、エステル系溶媒、アミド系溶媒、またはこれらの混合物がより好ましく、有機酸、有機塩基、スルホキシド系溶媒、アミド系溶媒、またはこれらの混合物が特に好ましい。なかでも、スルホキシド系溶媒が好ましく、より具体的には、例えば、ジメチルスルホキシド、ジエチルスルホキド、ヘキサメチレンスルホキシド、スルホランなどが挙げられ、ジメチルスルホキシドが特に好ましい。
【００４５】
良溶媒に添加する無機塩基として、例えば、水酸化リチウム、水酸化ナトリウム、水酸化カリウム、水酸化カルシウム、水酸化バリウムなどの無機塩基を用いることが可能である。使用する塩基の量は特に限定されないが、無機塩基の場合、顔料に対して１．０〜３０モル当量であることが好ましく、１．０〜２５モル当量であることがより好ましく、１．０〜２０モル当量であることが特に好ましい。有機塩基の場合、顔料に対して１．０〜１００モル当量であることが好ましく、５．０〜１００モル当量であることがより好ましく、２０〜１００モル当量であることが特に好ましい。
【００４６】
有機塩基（塩基性基を有する有機化合物）としては、アルキルアミン、アリールアミン、アラルキルアミン、ピラゾール誘導体、イミダゾール誘導体、トリアゾール誘導体、テトラゾール誘導体、オキサゾール誘導体、チアゾール誘導体、ピリジン誘導体、ピリダジン誘導体、ピリミジン誘導体、ピラジン誘導体、トリアジン誘導体などが挙げられ、好ましくはアルキルアミン、アリールアミン、イミダゾール誘導体が挙げられる。また塩基性基と複素環基とで構成される有機化合物を添加することも好ましい。
【００４７】
酸性で溶解するときに用いられる酸として、前記有機酸以外に、硫酸、塩酸、燐酸などの無機酸を用いることも可能である。使用する酸の量は特に限定されないが、塩基に比べて過剰量用いられる場合が多く、顔料に対して３〜５００モル当量であることが好ましく、１０〜５００モル当量であることがより好ましく、３０〜２００モル当量であることが特に好ましい。
【００４８】
良溶媒に一般式（１）で表される化合物を溶解した顔料溶液は、その粘度が０．５〜１００．０ｍＰａ・ｓとなるように調整することが好ましく、１．０〜５０．０ｍＰａ・ｓとなるようにすることがより好ましい。
【００４９】
上記に挙げた以外にも特開２００７−９０９６号公報や特開平７−３３１１８２号公報等に記載の顔料誘導体を挙げることができる。ここで言う顔料誘導体とは、親物質としての有機顔料から誘導され、その親構造を化学修飾することで製造される顔料誘導体型の化合物、あるいは化学修飾された顔料前駆体の顔料化反応により得られる顔料誘導体型の化合物を指す。市販品としては、例えば、ＥＦＫＡ社製「ＥＦＫＡ６７４５（フタロシアニン誘導体））」、ルーブリゾール社製「ソルスパース５０００（フタロシアニン誘導体）」等を挙げることができる（いずれも商品名）。顔料誘導体を用いる場合、その使用量としては、顔料に対し０．５〜３０質量％の範囲にあることが好ましく、３〜２０質量％の範囲にあることがより好ましく、５〜１５質量％の範囲にあることが特に好ましい。
【００５０】
○貧溶媒
貧溶媒は特に限定されないが、貧溶媒に対する顔料の溶解度は、０．０２質量％以下であることが好ましく、０．０１質量％以下であることがより好ましい。該顔料の貧溶媒への溶解度にとくに下限はないが、通常用いられるものを考慮すると０．０００１質量％以上が実際的である。
【００５１】
貧溶媒としては、特に限定されないが、水系溶媒（例えば、水、または塩酸、水酸化ナトリウム水溶液）、アルコール系溶媒（例えば、メタノール、エタノール、ｎ−プロパノール等）、ケトン系溶媒（例えば、メチルエチルケトン、メチルイソブチルケトン、シクロヘキサノン等）、エーテル系溶媒（例えば、テトラヒドロフラン、プロピレングリコールモノメチルエーテル、プロピレングリコールモノメチルエーテルアセテート等）、スルホキシド系溶媒（例えば、ジメチルスルホキシド、ヘキサメチレンスルホキシド、スルホラン等）、エステル系溶媒（例えば、酢酸エチル、酢酸−ｎ−ブチル、乳酸エチル等）、アミド系溶媒（例えば、Ｎ，Ｎ−ジメチルホルムアミド、１−メチル−２−ピロリドン等）、芳香族炭化水素系溶媒（例えば、トルエン、キシレン等）、脂肪族炭化水素系溶媒（例えば、オクタン等）、ニトリル系溶媒（例えば、アセトニトリル等）、ハロゲン系溶媒（例えば、四塩化炭素、ジクロロメタン等）、イオン性液体（例えば、１−エチル−３−メチルイミダゾリウムテトラフルオロボレート等）、二硫化炭素溶媒、またはこれらの混合物などが好適に挙げられる。
これらの中でも、水系溶媒、アルコール系溶媒、ケトン系溶媒、スルホキシド系溶媒、エステル系溶媒、アミド系溶媒、ニトリル系溶媒、またはこれらの混合物がより好ましく、水性媒体、アルコール系溶媒、またはこれらの混合物が特に好ましい。
【００５２】
水性媒体とは、水単独または水と水に可溶な有機溶媒や無機塩の溶解液をいう、例えば、水、塩酸、水酸化ナトリウム水溶液、水酸化カリウム水溶液などが挙げられる。
アルコール系溶媒としては、例えば、メタノール、エタノール、イソプロピルアルコール、ｎ−プロピルアルコール、１−メトキシ−２−プロパノールなどが挙げられる。
【００５３】
良溶媒の具体例として列挙したものと貧溶媒として列挙したものとで共通するものもあるが、良溶媒及び貧溶媒として同じものを組み合わせることはなく、前記顔料との関係で良溶媒に対する溶解度が貧溶媒に対する溶解度より十分高ければよく、顔料に関しては、例えば、その溶解度差が０．２質量％以上であることが好ましく、０．５質量％以上であることがより好ましい。良溶媒と貧溶媒に対する溶解度の差に特に上限はないが、通常用いられる顔料を考慮すると５０質量％以下であることが実際的である。
【００５４】
貧溶媒の状態は特に限定されず、常圧から亜臨界、超臨界条件の範囲を選択できる。常圧での温度は−３０〜１００℃が好ましく、−１０〜６０℃がより好ましく、０〜３０℃が特に好ましい。顔料溶液の粘度は０．５〜１００．０ｍＰａ・ｓであることが好ましく１．０〜５０．０ｍＰａ・ｓであることがより好ましい。
【００５５】
○析出
顔料微粒子を析出させるときの調製条件に特に制限はなく、常圧から亜臨界、超臨界条件の範囲を選択できる。常圧での温度は−１０〜１５０℃が好ましく、−５〜１３０℃がより好ましく、０〜１００℃が特に好ましい。
【００５６】
顔料溶液と貧溶媒とを混合する際、両者のどちらを添加して混合してもよいが、顔料溶液を貧溶媒に噴流して混合することが好ましく、その際に貧溶媒が撹拌された状態であることが好ましい。撹拌速度は１００〜１００００ｒｐｍが好ましく１５０〜８０００ｒｐｍがより好ましく、２００〜６０００ｒｐｍが特に好ましい。添加にはポンプ等を用いることもできるし、用いなくてもよい。また、液中添加でも液外添加でもよいが、液中添加がより好ましい。さらに供給管を介してポンプで液中に連続供給することが好ましい。供給管の内径は０．１〜２００ｍｍが好ましく０．２〜１００ｍｍがより好ましい。供給管から液中に供給される速度としては１〜１００００ｍｌ／ｍｉｎが好ましく、５〜５０００ｍｌ／ｍｉｎがより好ましい。
【００５７】
顔料溶液と貧溶媒との混合に当り、レイノルズ数を調節することにより、析出生成させる顔料ナノ粒子の粒子径を制御することができる。ここでレイノルズ数は流体の流れの状態を表す無次元数であり次式で表される。
Ｒｅ＝ρＵＬ／μ      ・・・  数式（１）
数式（１）中、Ｒｅはレイノルズ数を表し、ρは顔料溶液の密度［ｋｇ／ｍ３］を表し、Ｕは顔料溶液と貧溶媒とが出会う時の相対速度［ｍ／ｓ］を表し、Ｌは顔料溶液と貧溶媒とが出会う部分の流路もしくは供給口の等価直径［ｍ］を表し、μは顔料溶液の粘性係数［Ｐａ・ｓ］を表す。
【００５８】
等価直径Ｌとは、任意断面形状の配管の開口径や流路に対し等価な円管を想定するとき、その等価円管の直径をいう。等価直径Ｌは、配管の断面積をＡ、配管のぬれぶち長さ（周長）または流路の外周をｐとすると下記数式（２）で表される。
Ｌ＝４Ａ／ｐ    ・・・  数式（２）
配管を通じて顔料溶液を貧溶媒に注入して粒子を形成することが好ましく、配管に円管を用いた場合には等価直径は円管の直径と一致する。例えば、液体供給口の開口径を変化させて等価直径を調節することができる。等価直径Ｌの値は特に限定されないが、例えば、上述した供給口の好ましい内径と同義である。
【００５９】
顔料溶液と貧溶媒とが出会う時の相対速度Ｕは、両者が出会う部分の面に対して垂直方向の相対速度で定義される。すなわち、例えば静止している貧溶媒中に顔料溶液を注入して混合する場合は、供給口から注入する速度が相対速度Ｕに等しくなる。相対速度Ｕの値は特に限定されないが、例えば、０．５〜１００ｍ／ｓとすることが好ましく、１．０〜５０ｍ／ｓとすることがより好ましい。
【００６０】
顔料溶液の密度ρは、選択される材料の種類により定められる値であるが、例えば、０．８〜２．０ｋｇ／ｍ３であることが実際的である。また、顔料溶液の粘性係数μについても用いられる材料や環境温度等により定められる値であるが、その好ましい範囲は、上述した顔料溶液の好ましい粘度と同義である。
【００６１】
レイノルズ数（Ｒｅ）の値は、小さいほど層流を形成しやすく、大きいほど乱流を形成しやすい。例えば、レイノルズ数を６０以上で調節して顔料ナノ粒子の粒子径を制御して得ることができ、１００以上とすることが好ましく、１５０以上とすることがより好ましい。レイノズル数に特に上限はないが、例えば、１０００００以下の範囲で調節して制御することで良好な顔料ナノ粒子を制御して得ることができ好ましい。あるいは、得られるナノ粒子の平均粒径が６０ｎｍ以下となるようにレイノルズ数を高めた条件としてもよい。このとき、上記の範囲内においては、通常レイノルズ数を高めることで、より粒径の小さな顔料ナノ粒子を制御して得ることができる。
【００６２】
顔料溶液と貧溶媒との混合比は体積比で１／５０〜２／３が好ましく、１／４０〜１／２がより好ましく、１／２０〜３／８が特に好ましい。有機微粒子を析出させた場合の液中の粒子濃度は特に制限されないが、溶媒１０００ｍｌに対して有機粒子が１０〜４００００ｍｇの範囲であることが好ましく、より好ましくは２０〜３００００ｍｇの範囲であり、特に好ましくは５０〜２５０００ｍｇの範囲である。また、微粒子を生成させる際の調製スケールは、特に限定されないが、貧溶媒の混合量が１０〜２０００Ｌの調製スケールであることが好ましく、５０〜１０００Ｌの調製スケールであることがより好ましい。
なお、再沈法についてはこれまで知られている手法を適宜適用することができ、例えば、特開２００７−２６２３７８号公報、特開２００４−４３７７６号公報、特開２００３−１１３３４１号公報等を参照することができる。
【００６３】
＜濃縮・再分散＞
本発明において分散体は再沈法の直後においては、貧溶媒（第２溶媒）として典型的には水を多量に含有しており、また顔料を溶解させる良溶媒（第１溶媒）も相当量含有しているため、これを第３の溶媒を添加するあるいはこれに切り替えることが好ましい。第３溶媒の添加ないし切り替えの時機は顔料微粒子の析出後であれば特に限定されないが、微粒子を析出させた混合液に添加してもよいし、混合液の溶媒分の一部、を除去してから加えてもよいし、あるいは全部を予め除去（濃縮）してから添加してもよい。すなわち、第３溶媒を置換用溶媒として用い、微粒子を析出させた分散液中の良溶媒及び貧溶媒からなる溶媒分を第３溶媒で置換することができる。あるいは、良溶媒および貧溶媒を完全に除去（濃縮）し、顔料粒子粉末として取り出してから、第３溶媒を加えることもできる。
【００６４】
また、所望の成分組成を有する顔料分散組成物とするときに、１度目の溶媒分の除去工程（第１除去）を経た後、第３溶媒を添加して溶媒置換し、２度目の溶媒分の除去工程（第２除去）により溶媒分を除去し粉末化してもよい。そして、その後顔料分散剤及び／又は溶媒を添加して所望の顔料分散組成物とすることができる。あるいは良溶媒および貧溶媒を完全に除去（濃縮）し、顔料粒子粉末として取り出してから、第３溶媒及び／又は顔料分散剤を添加して、所望の顔料分散組成物とすることができる。
顔料微粒子析出後の混合液からの溶媒分の除去工程としては、特に限定されないが、例えば、フィルタなどによりろ過する方法、遠心分離によって顔料微粒子を沈降させて濃縮する方法などが挙げられる。フィルタろ過の装置は、例えば、減圧あるいは加圧ろ過のような装置を用いることができる。好ましいフィルタとしては、ろ紙、ナノフィルタ、ウルトラフィルタなどを挙げることができる。
【００６５】
遠心分離機は顔料微粒子を沈降させることができればどのような装置を用いてもよい。例えば、汎用の装置の他にもスキミング機能（回転中に上澄み層を吸引し、系外に排出する機能）付きのものや、連続的に固形物を排出する連続遠心分離機などが挙げられる。遠心分離条件は、遠心力（重力加速度の何倍の遠心加速度がかかるかを表す値）で５０〜１００００が好ましく、１００〜８０００がより好ましく、１５０〜６０００が特に好ましい。遠心分離時の温度は、分散液の溶剤種によるが、−１０〜８０℃が好ましく、−５〜７０℃がより好ましく、０〜６０℃が特に好ましい。
また、溶媒分の除去工程として、真空凍結乾燥により溶媒を昇華させて濃縮する方法、加熱ないし減圧による溶媒を乾燥させて濃縮する方法、それらを組合せた方法などを用いることもできる。
【００６６】
＜再分散溶剤＞
前記第３溶媒としては、エーテル類、ケトン類、アルコール類、エステル類、アミド類等を好適に用いることができる。具体的には、メチルエチルケトン、プロピレングリコールモノメチルエーテル、プロピレングリコールモノメチルエーテルアセテート、シクロヘキサノン、メチルイソブチルケトン、シクロヘキサノール、乳酸エチル、乳酸メチル、カプロラクタム等を挙げることができる。これらの溶剤は１種単独でも、２種以上を組合せて用いてもよい。第３溶媒の含有量としては、分散性の観点から、１０質量％以上９５質量％以下であることが好ましい。
【００６７】
本発明においては、再沈法で得た分散体に対し、このようにして溶媒を切り替えた分散体に所定の剤を添加し、カラーフィルタの緑（Ｇ）画素の作製に特に適したレジスト組成物とすることができる。以下に、レジスト組成物の成分として好ましい各剤について説明する。
【００６８】
＜バインダー＞
本発明においてはバインダーとしてアルカリ可溶性バインダーを用いることが好ましい。これにより、前記緑色感光性樹脂組成物によって形成される感光性樹脂層をアルカリ水溶液で現像可能に構成することができる。
【００６９】
アルカリ可溶性バインダー（以下、単に「バインダー」ということがある。）としては、側鎖にカルボン酸基やカルボン酸塩基などの極性基を有するポリマーが好ましい。その例としては、特開昭５９−４４６１５号公報、特公昭５４−３４３２７号公報、特公昭５８−１２５７７号公報、特公昭５４−２５９５７号公報、特開昭５９−５３８３６号公報及び特開昭５９−７１０４８号公報に記載されているようなメタクリル酸共重合体、アクリル酸共重合体、イタコン酸共重合体、クロトン酸共重合体、マレイン酸共重合体、部分エステル化マレイン酸共重合体等を挙げることができる。また側鎖にカルボン酸基を有するセルロース誘導体も挙げることができ、またこの他にも、水酸基を有するポリマーに環状酸無水物を付加したものも好ましく使用することができる。また、特に好ましい例として、米国特許第４１３９３９１号明細書に記載のベンジル（メタ）アクリレートと（メタ）アクリル酸との共重合体や、ベンジル（メタ）アクリレートと（メタ）アクリル酸と他のモノマーとの多元共重合体を挙げることができる。これらの極性基を有するバインダーポリマーは、単独で用いてもよく、或いは通常の膜形成性のポリマーと併用する組成物の状態で使用してもよく、緑色感光性樹脂組成物の全固形分に対する含有量は２０〜５０質量％が一般的であり、２５〜４５質量％が好ましい。
【００７０】
＜光重合性化合物＞
本発明においては光重合性化合物として例えば、分子中に重合性基を２つ以上有するモノマーやオリゴマーが好適な例として挙げられる。モノマー又はオリゴマーとしては、エチレン性不飽和二重結合を２個以上有し、光の照射によって付加重合するモノマー又はオリゴマーであることが好ましい。そのようなモノマー及びオリゴマーとしては、分子中に少なくとも２つの付加重合可能なエチレン性不飽和基を有し、沸点が常圧で１００℃以上の化合物を挙げることができる。その例としては、ポリエチレングリコールジ（メタ）アクリレート、ポリプロピレングリコールジ（メタ）アクリレート、トリメチロールエタントリ（メタ）アクリレート、トリメチロールプロパントリ（メタ）アクリレート、トリメチロールプロパンジ（メタ）アクリレート、ネオペンチルグリコールジ（メタ）アクリレート、ペンタエリスリトールテトラ（メタ）アクリレート、ペンタエリスリトールトリ（メタ）アクリレート、ジペンタエリスリトールヘキサ（メタ）アクリレート、ジペンタエリスリトールペンタ（メタ）アクリレート、ヘキサンジオールジ（メタ）アクリレート、トリメチロールプロパントリス（アクリロイルオキシプロピル）エーテル、トリス（アクリロイルオキシエチル）イソシアヌレート、トリス（アクリロイルオキシエチル）シアヌレート、グリセリントリ（メタ）アクリレート；トリメチロールプロパンやグリセリン等の多官能アルコールにエチレンオキシド又はプロピレンオキシドを付加した後（メタ）アクリレート化したもの等の多官能アクリレートや多官能メタクリレートを挙げることができる。
【００７１】
更に特公昭４８−４１７０８号公報、特公昭５０−６０３４号公報及び特開昭５１−３７１９３号公報に記載されているウレタンアクリレート類；特開昭４８−６４１８３号公報、特公昭４９−４３１９１号公報及び特公昭５２−３０４９０号公報に記載されているポリエステルアクリレート類；エポキシ樹脂と（メタ）アクリル酸の反応生成物であるエポキシアクリレート類等の多官能アクリレー卜やメタクリレートを挙げることができる。  これらの中で、トリメチロールプロパントリ（メタ）アクリレート、ペンタエリスリトールテトラ（メタ）アクリレート、ジぺンタエリスリトールヘキサ（メタ）アクリレート、ジぺンタエリスリトールペンタ（メタ）アクリレートが好ましい。
【００７２】
また、この他、特開平１１−１３３６００号公報に記載の「重合性化合物Ｂ」も好適な
ものとして挙げることができる。これらのモノマー又はオリゴマーは、単独でも、２種類以上を組合せて用いてもよく、緑色感光性樹脂組成物の全固形分に対する含有量は５〜５０質量％が一般的であり、１０〜４０質量％が好ましい。
【００７３】
＜光重合開始剤＞
本発明に用いる光重合開始剤としては、米国特許第２３６７６６０号明細書に開示されているビシナルポリケタルドニル化合物、米国特許第２４４８８２８号明細書に記載されているアシロインエーテル化合物、米国特許第２７２２５１２号明細書に記載のα−炭化水素で置換された芳香族アシロイン化合物、米国特許第３０４６１２７号明細書及び同第２９５１７５８号明細書に記載の多核キノン化合物、米国特許第３５４９３６７号明細書に記載のトリアリールイミダゾール二量体とｐ−アミノケトンの組み合わせ、特公昭５１−４８５１６号公報に記載のベンゾチアゾール化合物とトリハロメチル−ｓ−トリアジン化合物、米国特許第４２３９８５０号明細書に記載されているトリハロメチル−トリアジン化合物、米国特許第４２１２９７６号明細書に記載されているトリハロメチルオキサジアゾール化合物等を挙げることができる。特に、トリハロメチル−ｓ−トリアジン、トリハロメチルオキサジアゾール及びトリアリールイミダゾール二量体が好ましい。また、この他、特開平１１−１３３６００号公報に記載の「重合始剤Ｃ」も好適なものとしてあげることができる。
【００７４】
これらの光重合開始剤は、単独でも、２種類以上を組合せて用いてもよいが、特に２種類以上を用いることが好ましい。少なくとも２種の光重合開始剤を用いると、表示特性、特に表示のムラをより少なくできる。緑色感光性樹脂組成物の全固形分に対する光重合開始剤の含有量は、０．５〜２０質量％が一般的であり、１〜１５質量％が好ましい。
【００７５】
＜その他の添加剤＞
本発明においては、分散体において上記成分に加えて、溶剤、界面活性剤、熱重合防止剤及び紫外線吸収剤などの添加剤を更に含有することができる。界面活性剤、熱重合防止剤及び紫外線吸収剤などの添加剤としては、特開２００６−２３６９６号公報の段落番号［００１０］〜［００２１］に記載の着色感光性樹脂組成物を構成する成分を本発明においても好適に用いることができる。
【００７６】
＜カラーフィルタ＞
本発明の分散剤を用いてカラーフィルタ等を作製するとき、その材料や加工における感光性転写材料、スリット状ノズル、カラーフィルタ基板、緑色感光性樹脂組成物層形成工程、塗布法、転写法、支持体、露光、現像工程、その他の工程は定法ないしそこで適用されるものを好適に採用することができ、例えば特開２００８−１２２４７８号公報、特開２００７−２８４５９０号公報、特開２００６−２８４６９１号公報等に記載のものを用いることができる。
【００７７】
本発明の分散体を用いて作製した緑（Ｇ）画素を有するカラーフィルタは、コントラストに優れることが好ましい。本発明においてコントラストとは、特に断らない限り、後述する実施例において採用された測定方法により測定された値をいう。カラーフィルタのコントラストが高いということは液晶と組み合わせたときの明暗のディスクリミネーションが大きくできるということを意味しており、液晶ディスプレイがＣＲＴに置き換わるためには非常に重要な性能である。
【００７８】
カラーフィルタは、テレビ用として用いる場合は、Ｆ１０光源による、レッド（Ｒ）、グリーン（Ｇ）、及びブルー（Ｂ）のそれぞれ全ての単色の色度が、下表に記載の値（以下、本発明において「目標色度」という。）との差（ΔＥ）で５以内の範囲であることが好ましく、更に３以内であることがより好ましく、２以内であることが特に好ましい。
【００７９】
−−−−−−−−−−−−−−−−−−−−−−−−
ｘ            ｙ            Ｙ
−−−−−−−−−−−−−−−−−−−−−−−−
Ｒ    ０．６５６    ０．３３６    ２１．４
Ｇ    ０．２９３    ０．６３４    ５２．１
Ｂ    ０．１４６    ０．０８８    ６．９０
−−−−−−−−−−−−−−−−−−−−−−−−−
【００８０】
本発明において色度は、顕微分光光度計（オリンパス光学社製；ＯＳＰ１００又は２００）により測定し、Ｆ１０光源視野２度の結果として計算して、ｘｙｚ表色系のｘｙＹ値で表す。また、目標色度との差は、Ｌａ＊ｂ＊表色系の色差で表す。
【００８１】
カラーフィルタを備えた液晶表示装置はコントラストが高く、黒のしまり等の描写力に優れ、とくにＶＡ方式であることが好ましい。ノートパソコン用ディスプレイやテレビモニター等の大画面の液晶表示装置等としても好適に用いることができる。また、上記カラーフィルタはＣＣＤデバイスに用いることができ、優れた性能を発揮する。
【００８２】
＜表示装置＞
本発明の分散体を用いて作製したカラーフィルタを搭載した表示装置は、特に限定するものではなく、液晶表示装置、プラズマディスプレイ表示装置、ＥＬ表示装置、ＣＲＴ表示装置などの表示装置などが挙げられる。表示装置の定義や各表示装置の説明は例えば「電子ディスプレイデバイス（佐々木  昭夫著、（株）工業調査会  １９９０年発行）」、「ディスプレイデバイス（伊吹  順章著、産業図書（株）平成元年発行）」などに記載されている。なかでも、液晶表示装置は特に好ましい。液晶表示装置については例えば「次世代液晶ディスプレイ技術（内田  龍男編集、（株）工業調査会  １９９４年発行）」に記載されている。
【実施例】
【００８３】
（実施例１）
前記各実施例および各比較例で用いる顔料分散剤Ａおよび顔料誘導体Ａは下記式で表される。（ｎは１〜５の整数）
【００８４】
【化６】
2011068837.tif 000007
【００８５】
＜有機顔料ナノ粒子分散液の調製＞
ジメチルスルホキシド（和光純薬社製）１０００ｇに、顔料Ｃ．Ｉ．ピグメントグリーン５８（平均組成  ＺｎPcBr13Cl3）５０ｇを分散させ、ここにナトリウムメトキシド２８％メタノール溶液５２．３ｇを滴下して顔料溶液Ａを調製した。この顔料溶液Ａを、ビスコメイトＶＭ−１０Ａ−Ｌ（商品名、ＣＢＣマテリアルズ社製）を用いて粘度を測定した結果、顔料溶液の液温が２４．５℃の時の粘度が１４．３ｍＰａ・ｓであった。これとは別に貧溶媒として、１ｍｏｌ／ｌ塩酸（和光純薬社製）１６０ｇを含有した水１０００ｍｌを用意した。
ここで、１０℃に温度コントロールし、ＧＫ−０２２２−１０型ラモンドスターラー（商品名、藤沢薬品工業社製）により５００ｒｐｍで攪拌した貧溶媒１０００ｍｌに、顔料溶液ＡをＮＰ−ＫＸ−５００型大容量無脈流ポンプ（商品名、日本精密化学社製）を用いて、流路径１．１ｍｍの送液配管から流速４００ｍｌ／ｍｉｎで１００ｍｌ注入することにより、有機顔料粒子を形成し、有機顔料ナノ粒子分散液Aを調製した。
【００８６】
＜有機顔料分散物の調製＞
上記の手順で調製した、有機顔料ナノ粒子分散液Ａを（株）コクサン社製Ｈ−１１２型遠心濾過機および敷島カンバス（株）社製Ｐ８９Ｃ型ロ布を用いて５０００ｒｐｍで９０分濃縮した。得られたペーストを水で塩が除去できるまで水洗した後、有機顔料ナノ粒子濃縮ペーストＡを回収した。
この有機顔料ナノ粒子濃縮ペーストＡをプロピレングリコールモノメチルエーテルアセテートで３倍に希釈し、（株）コクサン社製Ｈ−１１２型遠心濾過機および敷島カンバス（株）社製Ｐ８９Ｃ型ロ布を用いて１４０００ｒｐｍで９０分濃縮した。この操作を含水率が１％以下となるまで繰り返し行い、有機顔料ナノ粒子濃縮ペーストＡ（ナノ粒子濃度２１．２％）を得た。
有機顔料ナノ粒子濃縮ペーストＡを用い、下記組成の有機顔料分散組成物Aを調製した。
有機顔料ナノ粒子濃縮ペーストＡ                        ６６．０ｇ
顔料分散剤Ａ                                            ５．４ｇ
顔料誘導体Ａ                                            ３．９ｇ
プロピレングリコールモノメチルエーテルアセテート      ３４．７ｇ
上記組成の有機顔料分散組成物をモーターミルＭ−５０（アイガー・ジャパン社製）で、直径０．５ｍｍのジルコニアビーズを用い、２０００rpmで１時間、次いで直径０．１ｍｍのジルコニアビーズを用い、２０００rpmで４時間分散し、有機顔料分散組成物Ａを得た。
【００８７】
（実施例２）
有機顔料ナノ粒子分散液の調製において、実施例１と同様にし、有機顔料ナノ粒子分散液Ｂを調製した。この調製した有機顔料ナノ粒子分散液Ｂ（ナノ顔料濃度約０．５質量％）に、５００ｍｌのプロピレングリコールモノメチルエーテルアセテートを加えて２５℃で１０分間、５００ｒｐｍで攪拌した後１日静置し、ナノ顔料をプロピレングリコールモノメチルエーテルアセテート相に抽出し、有機顔料ナノ粒子濃縮ペーストＢとした。
有機顔料ナノ粒子濃縮ペーストＢを用い、下記組成の有機顔料分散組成物Ｂを調製した。
有機顔料ナノ粒子濃縮ペーストＢ                        ６０．６ｇ
顔料分散剤Ａ                                            ５．４ｇ
顔料誘導体Ａ                                            ３．９ｇ
プロピレングリコールモノメチルエーテルアセテート      ３０．１ｇ
上記組成の有機顔料分散組成物をモーターミルＭ−５０（アイガー・ジャパン社製）で、直径０．５ｍｍのジルコニアビーズを用い、２０００rpmで１時間、次いで直径０．１ｍｍのジルコニアビーズを用い、２０００rpmで４時間分散し、有機顔料分散組成物Ｂを得た。
【００８８】
（比較例１）
顔料Ｃ．Ｉ．ピグメントグリーン５８（平均組成  ＺｎPcBr13Cl3）１００ｇ、粉砕した塩化ナトリウム７００ｇ、ジエチレングリコール１６０ｇ、キシレン９ｇを双腕型ニーダーに仕込み、１００℃で４時間混練した。混練後８０℃の水１００００ｇに取り出し、１時間攪拌後、濾過し、８０℃の湯洗浄を行い、９０℃で乾燥させ、ハンマーミルで粉砕し顔料粉体Ｃを得た。
顔料粉体Ｃを用い、下記組成の有機顔料分散組成物Ｃを調製した。
顔料粉体Ｃ                                              １１．１ｇ
顔料分散剤Ａ                                              ５．４ｇ
顔料誘導体Ａ                                              ３．９ｇ
プロピレングリコールモノメチルエーテルアセテート        ７９．６ｇ
上記組成の有機顔料分散組成物をモーターミルＭ−５０（アイガー・ジャパン社製）で、直径０．５ｍｍのジルコニアビーズを用い、２０００rpmで１時間、次いで直径０．１ｍｍのジルコニアビーズを用い、２０００rpmで４時間分散し、有機顔料分散組成物Ｃを得た。
【００８９】
（比較例２）
顔料Ｃ．Ｉ．ピグメントグリーン５８（FASTGEN  Green  A110、商品名、DIC(株)）を用い、下記組成の有機顔料分散組成物Ｄを調製した。
FASTGEN  Green  A110                                    １１．１ｇ
顔料分散剤Ａ                                              ５．４ｇ
顔料誘導体Ａ                                              ３．９ｇ
プロピレングリコールモノメチルエーテルアセテート        ７９．６ｇ
上記組成の有機顔料分散組成物をモーターミルＭ−５０（アイガー・ジャパン社製）で、直径０．５ｍｍのジルコニアビーズを用い、２０００rpmで１時間、次いで直径０．１ｍｍのジルコニアビーズを用い、２０００rpmで４時間分散し、有機顔料分散組成物Ｄを得た。
【００９０】
（参考例）
ジメチルスルホキシド１００ｍｌに、ナトリウムメトキシド２８％メタノール３．３ｍｌ、顔料（ピグメントグリーン５８）６ｇ、ポリビニルピロリドン６ｇ、顔料誘導体Ａを０．６ｇ添加した顔料溶液Ｅを調製した。これとは別に、貧溶媒として、１ｍｏｌ／ｌ塩酸４．３ｍｌを含有した水１０００ｍｌを用意した。
ここで、１℃に温度コントロールし、藤沢薬品工業社製ＧＫ−０２２２−１０型ラモンドスターラーにより５００ｒｐｍで攪拌した貧溶媒の水１０００ｍｌに、顔料溶液Dを日本精密化学社製ＮＰ−ＫＸ−５００型大容量無脈流ポンプを用いて流速５０ｍｌ／ｍｉｎで２００ｍｌ注入することにより、ナノ顔料粒子を形成し有機顔料ナノ粒子分散液Ｅを調製した。この有機顔料ナノ粒子分散液Ｅを、日機装社製ナノトラックＵＰＡ−ＥＸ１５０を用いて、粒径、単分散度を測定したところ、数平均粒径３２ｎｍ、Ｍｖ／Ｍｎ１.３５であった。
調製した有機顔料ナノ粒子分散液Ｅ（ナノ顔料濃度約０．５ 質量％）に、５００ｍｌのプロピレングリコールモノメチルエーテルアセテートを加えて２５℃で１０分間、５００ｒｐｍで攪拌した後１日静置し、ナノ顔料をプロピレングリコールモノメチルエーテルアセテート相に抽出し、濃縮抽出液とした。
ナノ顔料を抽出した濃縮抽出液を、住友電工ファインポリマ社製ＦＰ−０１０型フィルタを用いて、ろ過することにより、ペースト状の有機顔料ナノ粒子濃縮ペーストＥ（ナノ顔料濃度３５質量％）を得た。
前記ペーストを用い、下記組成の顔料分散組成物Ｅを調製した。
有機顔料ナノ粒子濃縮ペーストＥ                          ３９．４ｇ
顔料誘導体Ａ                                              ０．６ｇ
顔料分散剤Ａ                                            １５．８ｇ
プロピレングリコールモノメチルエーテルアセテート        ４４．２ｇ
上記組成の有機顔料分散組成物をモーターミルＭ−５０（アイガー・ジャパン社製）で、直径０．５ｍｍのジルコニアビーズを用い、２０００rpmで１時間、次いで直径０．１ｍｍのジルコニアビーズを用い、２０００rpmで４時間分散し、有機顔料分散組成物Ｅを得た。
【００９１】
［コントラスト測定］
得られた有機顔料分散組成物試料を、それぞれガラス基板上に厚みが２μｍになるように塗布し、サンプルを作製した。バックライトユニットとして３波長冷陰極管光源（東芝ライテック（株）社製ＦＷＬ１８ＥＸ−Ｎ）に拡散板を設置したものを用い、２枚の偏光板（（株）サンリツ社製の偏光板ＨＬＣ２−２５１８）の間にこのサンプルを置き、偏光軸が平行のときと、垂直のときとの透過光量を測定し、その比をコントラストとした（「１９９０年第７回色彩光学コンファレンス、５１２色表示１０．４”サイズＴＦＴ−ＬＣＤ用カラーフィルタ、植木、小関、福永、山中」等参照。）。色度の測定には色彩輝度計（（株）トプコン社製ＢＭ−５）を用いた。２枚の偏光板、サンプル、色彩輝度計の設置位置は、バックライトから１３ｍｍの位置に偏光板を、４０ｍｍ〜６０ｍｍの位置に直径１１ｍｍ長さ２０ｍｍの円筒を設置し、この中を透過した光を、６５ｍｍの位置に設置した測定サンプルに照射し、透過した光を、１００ｍｍの位置に設置した偏光板を通して、４００ｍｍの位置に設置した色彩輝度計で測定した。色彩輝度計の測定角は２°に設定した。バックライトの光量は、サンプルを設置しない状態で、２枚の偏光板をパラレルニコルに設置したときの輝度が１２８０ｃｄ／ｍ２になるように設定した。
【００９２】
[塗布むら評価]
感光性樹脂組成物を塗布した基板において、ランダムに１０点選び、色評価を色度計（商品名：ＭＣＰＤ−１０００、大塚電子（株）製）にて行った。各点の色差（ΔＥａｂ値）を求め、最も大きい数値に関し、下記基準に従って評価した。ΔＥａｂ値の小さい方が、塗布性が良好であることを示す。
＜判定基準＞
○：ΔＥａｂ値＜５
△：５≦Ｅａｂ値≦１０
×：１０＜ΔＥａｂ値
各実施例および各比較例の顔料分散組成物の評価結果を表１に示す。
【００９３】
【表１】
2011068837.tif 000008
表１から明らかなように、本発明ではコントラストに優れており、さらに膜厚の均一性・色ムラ・濃度ムラのない膜を好適に形成することができた。これに対し、各比較例では十分な性能が得られなかった。
【図１】
2011068837.tif 000011